상기 정공 주입 층 위 에 상기 화합물 Q ( Mn : 27 , 900 ; Mw : 35 , 600 ; Agilent 1200 series 를 이용 하 여 PC 스텐 다드 ( Standard ) 를 이용 한 GPC 로 측정 ) 를 6 wt / v % 로 톨루엔 에 녹인 코팅 조성물 을 스핀 코팅 ( 4000 rpm ) 하 고 200 ℃ 에서 30 분 동안 열처리 하 여 200 Å 두께 의 정공 수송 층 을 형성 하 였 다 .